(57)【要約】【課題】  本発明の目的は、適切な酸化チタンの二次粒子径を選択することで優れた紫外線遮蔽性を有し、製糸性・紡績性に優れたアクリル繊維を提供することにある。【解決手段】  上記課題を達成する本発明のアクリル繊維は、平均二次粒子径が１００ｎｍ以上１８０ｎｍ以下である酸化チタンを２〜７質量％含むことを特徴とするものである。上記本発明のアクリル繊維は、単繊維繊度が０．５〜２．２ｄｔｅｘ、引張り強度が２．０ｃＮ／ｄｔｅｘ以上であることが好ましい。 【選択図】  なし【特許請求の範囲】
【請求項１】
平均二次粒子径が１００ｎｍ以上１８０ｎｍ以下である酸化チタンを２〜７質量％含むアクリル繊維。
【請求項２】
単繊維繊度が０．５〜２．２ｄｔｅｘ、引張り強度が２．０ｃＮ／ｄｔｅｘ以上である、請求項１記載のアクリル繊維。
【発明の詳細な説明】
【技術分野】
【０００１】
本発明は、紫外線遮蔽性に優れたアクリル繊維に関するものである。
【背景技術】
【０００２】
従来、アクリル系繊維は羊毛に似た風合いを持つことから、セーターや靴下などの衣料製品、あるいは獣毛調の風合いや光沢を生かし、獣毛調立毛製品のパイル素材に用いられてきた。
【０００３】
一方、カーディガン、カットソーなど、特に春夏用の外衣として用いられる薄手の衣料製品においては、日焼け予防としての紫外線遮蔽性や防透け性が求められる。繊維に紫外線遮蔽性や防透け性を付与する手段の１つとして、無機粒子を練り込む手段が提案されている。練り込む無機粒子の粒子径を選択することによって付与できる機能を変えることができる。
【０００４】
例えば、特許文献１では平均粒子径が８０ｎｍ以下であるルチル型酸化チタンを１〜３質量％含有させることで紫外線遮蔽性を付与している。
【０００５】
また、特許文献２では、平均粒子径が０．５μｍ以下である無機微粒子をポリエステルマルチフィラメントに代表される合成繊維に含有させることで防透け性を付与している。
【先行技術文献】
【特許文献】
【０００６】
【特許文献１】特開２００５−１２０５１２号公報
【特許文献２】国際公開第２００３／０７２８６２号
【発明の概要】
【発明が解決しようとする課題】
【０００７】
しかしながら、特許文献１記載の発明では、平均粒子径が８０ｎｍ以下と小さく地表で最も人体への影響が強い波長２８０ｎｍ〜３２０ｎｍの中波長紫外線を効率良く遮蔽できておらず、また酸化チタン粒子が凝集することにより、製糸工程や紡績工程における糸切れが多発するという問題点があった。
【０００８】
特許文献２記載の発明では、平均粒子径が３００ｎｍと大きく、繊維の光沢感を解消するには適していたが、中波長紫外線を効率良く遮蔽できていなという問題点があった。
【０００９】
本発明は、優れた紫外線遮蔽性を有し、製糸性・紡績性に優れたアクリル繊維を提供することを課題とする。
【課題を解決するための手段】
【００１０】
上記課題を達成する本発明のアクリル繊維は、平均二次粒子径が１００ｎｍ以上１８０ｎｍ以下である酸化チタンを２〜７質量％含み、単繊維繊度０．５〜２．２ｄｔｅｘ、引張り強度２．０ｃＮ／ｄｔｅｘ以上を特徴とするものである。
【発明の効果】
【００１１】
本発明のアクリル繊維は、平均二次粒子径が１００ｎｍ以上１８０ｎｍ以下である酸化チタンを規定量含有するため、地表で最も人体への影響が強い波長２８０ｎｍ〜３２０ｎｍの中波長紫外線を効率良く遮蔽し、製糸性・紡績性の問題をも解決しうるアクリル繊維を提供することができる。
【発明を実施するための形態】
【００１２】
本発明のアクリル繊維の素材は、アクリロニトリルの重合体または共重合体（以下これらを総合してアクリロニトリル系（共）重合体と略称する）であればよく、特に限定されないが、好ましくはアクリロニトリル単位を５０質量％以上含有していることが好ましく、８５質量％以上とすることがより好ましい。アクリロニトリルの共重合比率を８５質量％以上とすることで、良好な強度を有し、紡績工程での工程通過性も良好で、品質に優れた紡績糸が得られる。上限としてはアクリロニトリル１００質量％、すなわち、単独重合体でもよいが、紡糸工程での延伸性の点からは共重合体とすることが好ましい。
【００１３】
アクリロニトリル共重合体とするときのアクリロニトリル以外の共重合成分としては、アクリロニトリルと共重合可能なアクリロニトリル以外のビニル系モノマー、例えばアクリル酸、メタクリル酸、あるいはアルキルエステル類、酢酸ビニル、塩化ビニル、マレイン酸、フマル酸、イタコン酸、スチレン、塩化ビニリデン、アリルスルホン酸ソーダ、メタリルスルホン酸ソーダ、ビニルスルホン酸ソーダ等のスルホン酸基を有するビニルモノマーなどが好ましく挙げられ、これらは１種又は２種以上で用いられる。なかでもスルホン酸基を有するビニルモノマーとその他のビニルモノマーを併用して共重合することが好ましい。
【００１４】
これらアクリロニトリル共重合体とするときのアクリロニトリル以外の共重合成分は、５０質量％以下であることが好ましく、１５質量％以下であることがより好ましい。
紡糸工程での延伸性の点から３質量％以上であることが好ましい。
【００１５】
なかでもアクリロニトリルと共重合可能な共重合成分として、スルホン酸基を有するビニルモノマーおよびその他のビニルモノマーを併用する場合は、スルホン酸基を有するビニルモノマーを０．５〜５質量％、その他のビニルモノマーを２〜１５質量％共重合することが好ましく、さらにはスルホン酸基を有するビニルモノマーを１〜３質量％、その他のビニルモノマーを３〜７質量％共重合することがさらに好ましい。なお、本発明において、共重合比率とは、アクリロニトリル系共重合体全体の質量を１００質量％としたときの各共重合成分の質量比率である。
【００１６】
本発明に用いられるアクリロニトリル系（共）重合体は、通常溶液中で重合されるが、その際の重合反応溶液には、必要に応じて、重合開始剤、ｐＨ調整剤および分子量調整剤等を添加することができる。
【００１７】
本発明における紫外線遮蔽物質として、平均二次粒子径が１００ｎｍ以上１８０ｎｍ以下である酸化チタンを用いる。好ましくは、平均二次粒子径が１４０ｎｍ以上１６０ｎｍ以下である酸化チタンを用いる。平均二次粒子径が１００ｎｍ未満の場合は、中波長紫外線を効率良く遮蔽できず、また酸化チタン粒子が凝集することにより、製糸工程や紡績工程における糸切れが多発するという問題点が生じる。平均二次粒子径が１８０ｎｍより大きい場合は、中波長紫外線を効率良く遮蔽できない。
【００１８】
本発明における繊維中の酸化チタンの含有率は、２〜７質量％であることが中波長紫外線を効率良く遮蔽するのに必要である。好ましくは、２．５〜５質量％である。２質量％未満の場合、中波長紫外線遮蔽性が十分なものとはならない。７質量％より大きくなると分散液中で凝集が発生し、紡糸時の糸切れが増加する。発明において、酸化チタンの含有率とは、アクリル繊維全体の質量を１００質量％としたときの酸化チタンの質量比率である。酸化チタンのアクリル繊維への添加方法は特に限定されないが、紡糸原液に用いる有機溶媒、または紡糸原液に用いるものと同一のアクリロニトリル系共重合体を５〜１５質量％の濃度で溶解させた溶液に、酸化チタンの粒子を加えて分散処理し、分散液とした後、紡糸原液ラインの途中で紡糸原液と混合する方法などが好ましく挙げられる。
【００１９】
本発明のアクリル繊維の形状は、特に限定されるものではなく、断面については丸型、β型、Ｃ型、三角、扁平、ドックボーン型、多葉型等、いずれの形状であってもよい。
【００２０】
本発明のアクリル繊維の繊度は、単繊維繊度で０．５〜２．２ｄｔｅｘである。前記単繊維繊度が、０．５ｄｔｅｘ未満だと、紡績加工時にカード工程でシリンダーへの沈み綿の増加や、ドッファへの移行不良が発生し、紡績性が著しく低下する。また、２．２ｄｔｅｘを超えると、衣料製品としたときに風合いが硬くなり、衣料製品に適さない。
【００２１】
本発明のアクリル繊維は、引っ張り強度が２．０ｃＮ／ｄｔｅｘ以上である。引っ張り強度が２．０ｃＮ／ｄｔｅｘより低いと紡績糸に加工する際、カード工程でのフライ、ネップの発生や、ローラー巻付きなどのトラブルを引き起こし、生産性が著しく低下する。前記引っ張り強度は、例えば、アクリロニトリルの共重合比率を高めることや、酸化チタンの含有率を低減すること、延伸倍率を高くすること、乾燥緻密化条件をより高温、長時間とすることなどにより、高くすることができる。
【００２２】
＜重合＞
本発明で用いられるアクリロニトリル系（共）重合体の重合方法は、懸濁重合法、乳化重合法、溶液重合法など、いずれの重合方法を用いてもよい。また、重合に使用する有機溶媒の例として、ジメチルスルホキシド（以下、ＤＭＳＯということがある。）、ジメチルアセトアミド、ジメチルホルムアミド等の有機溶媒が挙げられる。中でも、本発明に用いられるアクリル系（共）重合体が、ＤＭＳＯ系湿式紡糸において製糸性に優れることから、重合方法および重合溶媒は、ＤＭＳＯを用いた溶液重合法が好ましい。
【００２３】
＜紡糸＞
紡糸原液全体に対するアクリロニトリル系（共）重合体の割合は、２０〜２５質量％が好ましく、その際、有機溶媒の割合を７５〜８０質量％とすることが好ましい。紡糸原液全体に対するアクリロニトリル系（共）重合体の割合は、より好ましくは２１〜２４質量％であり、有機溶媒の割合は、より好ましくは７６〜７９質量％である。
【００２４】
紡糸原液において、アクリロニトリル系（共）重合体の割合が２０質量％以上であると、得られる繊維が失透しにくく光沢が失われにくくなるとともに染色斑、発色性が向上しやすくなる。一方、アクリロニトリル系（共）重合体の割合が２５質量％以下であると製糸性が向上しやすくなる。
【００２５】
このようにして作製された紡糸原液は、通常の紡糸装置を使用して紡糸することができる。湿式紡糸の場合に凝固浴として使用する有機溶媒としては、ＤＭＳＯ、ジメチルホルムアミド、ジメチルアセトアミド等が挙げられる。中でも、溶媒の拡散係数が高く、アクリロニトリル系（共）重合体を湿式紡糸した際の製糸性に優れるＤＭＳＯ水溶液が好ましく用いられる。
【００２６】
なお、本発明のアクリル繊維は、酸化チタンを含むアクリロニトリル系（共）重合体とその他のアクリロニトリル系（共）重合体との複合構造を有するものであってよい。複合構造の態様としては、芯鞘構造やサイドバイサイド構造、多層構造などが挙げられる。この場合は、当該複合構造を有数アクリル繊維を評価し、本発明で規定する範囲を満たせばよい。また、本発明のアクリル繊維は、長さ方向に均一なものでも太細のあるものでもよい。
【００２７】
本発明のアクリル繊維は、例えば、以下の方法により製造することができる。本発明のアクリル繊維を得るための紡糸法として、酸化チタンを含むアクリロニトリル系共重合体を紡糸口金孔から空気または不活性雰囲気中に吐出した後、熱で溶媒を気化し凝固する乾式紡糸や、紡糸口金孔から吐出された重合体を凝固浴中に直接吐出する湿式紡糸、紡糸口金孔から吐出された重合体を一旦空気または不活性雰囲気中に吐出した後、凝固浴に導入する乾湿式紡糸などの各種紡糸法を採用することができる。各種紡糸法により紡糸を行った後、熱延伸、水洗、乾燥緻密化させ、油剤を付与し、捲縮および熱緩和処理を施すことにより、本発明のアクリル繊維を得ることができる。
【実施例】
【００２８】
以下、本発明を実施例によりさらに具体的に説明するが、本発明はこれらの実施例に限定されるものではない。なお、実施例における酸化チタンの平均二次粒子径、引っ張り強度、製糸性、紡績性、紫外線遮蔽率、編地風合いの評価は下記方法により求めたものである。
【００２９】
（１）酸化チタンの平均二次粒子径
酸化チタンの平均粒径については、添加する酸化チタン１０ｍｇをＤＭＳＯ１５０ｍＬ中に分散させ、ＨＯＲＩＢＡ社のレーザー回折／散乱式粒子径分布測定装置ＬＡ−９２０装置を用いて湿式法、フロー方式にて測定した。
【００３０】
繊維中の酸化チタンの平均粒径については、ＫＥＹＥＮＣＥ社の走査型電子顕微鏡ＶＥ−９８００装置を用いて任意の単繊維１０本の断面観察を１００００倍率で行い、二次粒子径の平均を算出した。繊維１本あたりに５個の二次粒子を観察し、二次粒子の輪郭線を平行線と見なし、平行線間距離を測定した。なお、観察した二次粒子は円形である。円形ではない場合は、二次粒子の輪郭線に外接する最も小さい長方形または正方形を仮定し、長辺の長さと短辺の長さの平均値（正方形の場合は１辺の長さに相当）を二次粒子径とする。
【００３１】
（２）単繊維繊度、引っ張り強度
ＪＩＳ  Ｌ１０１５：２０１０化学繊維ステープル試験方法に準拠して測定した。
【００３２】
（３）製糸性の評価
製糸性については、口金面での糸切れ、延伸ローラーへの巻き付きがないものを「Ａ」とし製糸性としての合格とした。また、口金面での糸切れ、ローラーへの単繊維巻き付きが若干あるものを「Ｂ」、頻繁にあるものを「Ｃ」とし製糸性不合格とした。
【００３３】
（４）紡績性の評価
紡績性については、カードでのシリンダー巻き付きがなく、各工程での酸化チタンの脱落が少ないものを「Ａ」とし紡績性としての合格とした。また、カードでのシリンダー巻き付きや酸化チタンの脱落が若干あるものを「Ｂ」、頻繁にあるものを「Ｃ」として紡績性不合格とした。
【００３４】
（５）紫外線遮蔽率（ＵＰＦ）の評価
衣料品による紫外線防止効果を客観的に評価するために定めたれている指標ＵＰＦ（紫外線防止指数）のＡＳ／ＮＺＳ４３９９に準拠して編地を測定した。また、波長２８０〜３２０ｎｍの紫外線遮蔽率は、紫外線遮蔽率（％）＝１００−［波長２８０〜３２０ｎｍの平均透過率（％）］の式を用いて算出した。紫外線遮蔽率９５％以上をＡＡ、９０％以上９５％未満を「Ａ」、９０％未満を「Ｃ」とし、「ＡＡ、Ａ」を合格、「Ｃ」を不合格とした。上記両測定に用いた編地は下記の通りに作製した。実施例、比較例で得られたアクリル繊維をそれぞれ３８ｍｍにカットし、短繊維紡績方式によりＡｃ１００、２／５３番手の紡績糸とした。その紡績糸をスムース編、１８ゲージで編成した。得られた編地を１．０％ｏｗｆの繁成化学社製アクリックホワイトＴＫ染料溶液で浴比１：１５、温度９７℃、時間３０分間の条件で染色を行い編地を作製した。
【００３５】
（６）編地風合いの評価
編地風合いの評価方法は、５人の判定員が、その風合い評価用の編地を触感判定し、十分なソフト性を有していると判断されるものに「Ａ」、ソフト性に欠ける、あるいはシャリ感が出ていると判断されるものに「Ｃ」をつけた。５人全員がＡをつけた場合の判定結果をＡＡとし、Ａが３人以上いた場合の判定結果をＡとし「ＡＡ、Ａ」は風合いの合格とし、また、Ｃが３人以上いた場合の判定結果をＣとして「Ｃ」を風合いの不合格と評価した。
【００３６】
［実施例１］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．５ｃＮ／ｄｔｅｘのアクリル繊維を得た。
【００３７】
［実施例２］
ＤＭＳＯを溶媒とする溶液重合により、アクリロニトリル由来の単位９０．２質量％、アクリル酸メチル由来の単位８．０質量％、メタリルスルホン酸ナトリウム由来の単位１．８質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が７．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．４ｃＮ／ｄｔｅｘのアクリル繊維を得た。
【００３８】
［実施例３］
ＤＭＳＯを溶媒とする溶液重合により、アクリロニトリル由来の単位９２．４質量％、アクリル酸メチル由来の単位７．５質量％、メタリルスルホン酸ナトリウム由来の単位２．１質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．７ｄｔｅｘ、引っ張り強度２．６ｃＮ／ｄｔｅｘのアクリル繊維を得た。
【００３９】
［実施例４］
ＤＭＳＯを溶媒とする溶液重合により、アクリロニトリル由来の単位９２．４質量％、アクリル酸メチル由来の単位７．５質量％、メタリルスルホン酸ナトリウム由来の単位２．１質量％を含むアクリロニトリル系共重合体溶液（アクリロニトリル系共重合体濃度２２．４質量％）を得た。このアクリロニトリル系共重合体溶液を用いて、平均二次粒子径が１００ｎｍである酸化チタンを、アクリル繊維質量に対して酸化チタンの含有率が７．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．５ｃＮ／ｄｔｅｘのアクリル繊維を得た。
【００４０】
［実施例５］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が１００ｎｍである酸化チタンを、アクリル繊維質量に対して酸化チタンの含有率が２．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．７ｃＮ／ｄｔｅｘのアクリル繊維を得た。
【００４１】
［実施例６］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が２．５質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．７ｄｔｅｘ、引っ張り強度２．６ｃＮ／ｄｔｅｘのアクリル繊維を得た。
【００４２】
［実施例７］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が１８０ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．３ｃＮ／ｄｔｅｘのアクリル繊維を得た。
【００４３】
［比較例１］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が５０ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度１．８ｃＮ／ｄｔｅｘのアクリル繊維を得た。
【００４４】
［比較例２］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が２００ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．３ｃＮ／ｄｔｅｘのアクリル繊維を得た。
【００４５】
［比較例３］
ＤＭＳＯを溶媒とする溶液重合により、アクリロニトリル由来の単位９０．２質量％、アクリル酸メチル由来の単位８．０質量％、メタリルスルホン酸ナトリウム由来の単位１．８質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が１．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度２．５ｃＮ／ｄｔｅｘのアクリル繊維を得た。
【００４６】
［比較例４］
ＤＭＳＯを溶媒とする溶液重合により、アクリロニトリル由来の単位９２．４質量％、アクリル酸メチル由来の単位７．５質量％、メタリルスルホン酸ナトリウム由来の単位２．１質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が１０．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度１．０ｄｔｅｘ、引っ張り強度１．７ｃＮ／ｄｔｅｘのアクリル繊維を得た。
【００４７】
［比較例５］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度０．３ｄｔｅｘ、引っ張り強度１．９ｃＮ／ｄｔｅｘのアクリル繊維を得た。
【００４８】
［比較例６］
ＤＭＳＯを溶媒とする溶液重合により、アクリロニトリル由来の単位９１．４質量％、アクリル酸メチル由来の単位７．２質量％、メタリルスルホン酸ナトリウム由来の単位１．４質量％を含むアクリロニトリル系共重合体溶液（アクリロニトリル系共重合体濃度２２．４質量％）を得た。このアクリロニトリル系共重合体溶液を用いて、平均二次粒子径が１５０ｎｍである酸化チタンを、アクリル繊維質量に対して酸化チタンの含有率が５．０質量％となるように加えて混合した酸化チタン分散紡糸原液を調製した。多層化エレメントを用いて前記２種類の紡糸原液を層分割した後、孔径０．０５０ｍｍの丸孔口金より６０質量％のＤＭＳＯ水溶液に湿式紡糸した。さらに９５℃の熱水中で６倍に延伸し、水による洗浄、１６０℃の熱風による１分間の乾燥緻密化を行い、捲縮を付与して単繊維繊度３．０ｄｔｅｘ、引っ張り強度２．４ｃＮ／ｄｔｅｘのアクリル繊維を得た。
【００４９】
実施例１〜４、および比較例１〜６で作製したアクリル繊維については、上述の（３）製糸性の評価、（４）紡績性の評価、（５）紫外線遮蔽率の評価、（６）編地風合いの評価を行い、結果を表１、表２に示した。その結果、本発明における
アクリル繊維は、編地風合いと紫外線遮蔽性に優れ、かつ製糸性と紡績性にも優れていることが明確であった。
【００５０】
【表１】
2018053378.tif 000002
【００５１】
【表２】
2018053378.tif 000003